(57)【要約】【課題】高い難燃性を示し、且つ、表面に傷が付きにくく、曲げた場合にも亀裂が入りにくい、難燃性シリコーン樹脂シートを提供する。また、そのような難燃性シリコーン樹脂シートと粘着剤層を有する粘着剤層付難燃性シリコーン樹脂シートを提供する。さらに、そのような難燃性シリコーン樹脂シートと基材層を有する基材層付難燃性シリコーン樹脂シートを提供する。【解決手段】本発明の難燃性シリコーン樹脂シートは、シリコーン樹脂とガラスフリットを含有するシリコーン樹脂組成物から形成される難燃性シリコーン樹脂シートであって、該難燃性シリコーン樹脂シート表面のＪＩＳ  Ｋ  ５６００−５−４：１９９９において規定される鉛筆硬度がＦ以上の硬さである。【選択図】図１
2020050865.tif 000002
【特許請求の範囲】
【請求項１】
シリコーン樹脂とガラスフリットを含有するシリコーン樹脂組成物から形成される難燃性シリコーン樹脂シートであって、
該難燃性シリコーン樹脂シート表面のＪＩＳ  Ｋ  ５６００−５−４：１９９９において規定される鉛筆硬度がＦ以上の硬さである、
難燃性シリコーン樹脂シート。
【請求項２】
前記鉛筆硬度がＨ以上の硬さである、請求項１に記載の難燃性シリコーン樹脂シート。
【請求項３】
温度２３℃、湿度５０％ＲＨ、引張速度２００ｍｍ／ｍｉｎ、チャック間距離５０ｍｍにおける破断強度が３．２ＭＰａ以上である、請求項１または２に記載の難燃性シリコーン樹脂シート。
【請求項４】
温度２３℃、湿度５０％ＲＨ、引張速度２００ｍｍ／ｍｉｎ、チャック間距離５０ｍｍにおける破断伸度が２．２％以上である、請求項１から３までのいずれかに記載の難燃性シリコーン樹脂シート。
【請求項５】
ＩＳＯ  ５６６０−１：２００２に準じたコーンカロリーメーター試験において、１０分間当たりの総発熱量が３０ＭＪ／ｍ２以下、最大発熱速度が３００ｋＷ／ｍ２以下、着火時間が６０秒以上である、請求項１から４までのいずれかに記載の難燃性シリコーン樹脂シート。
【請求項６】
前記シリコーン樹脂が付加反応型シリコーンである、請求項１から５までのいずれかに記載の難燃性シリコーン樹脂シート。
【請求項７】
前記シリコーン樹脂がシリコーンゴムである、請求項１から６までのいずれかに記載の難燃性シリコーン樹脂シート。
【請求項８】
前記シリコーン樹脂組成物中、前記ガラスフリットの含有量が、前記シリコーン樹脂１００重量部に対して０．１重量部〜５００重量部である、請求項１から７までのいずれかに記載の難燃性シリコーン樹脂シート。
【請求項９】
厚みが５μｍ〜５０００μｍである、請求項１から８までのいずれかに記載の難燃性シリコーン樹脂シート。
【請求項１０】
請求項１から９までのいずれかに記載の難燃性シリコーン樹脂シートと粘着剤層を有する、粘着剤層付難燃性シリコーン樹脂シート。
【請求項１１】
厚みが６μｍ〜６０００μｍである、請求項１０に記載の粘着剤層付難燃性シリコーン樹脂シート。
【請求項１２】
請求項１から９までのいずれかに記載の難燃性シリコーン樹脂シートと基材層を有する、基材層付難燃性シリコーン樹脂シート。
【請求項１３】
前記難燃性シリコーン樹脂シートと前記基材層との間に粘着剤層を有する、請求項１２に記載の基材層付難燃性シリコーン樹脂シート。
【請求項１４】
厚みが２０μｍ〜１００００μｍである、請求項１２または１３に記載の基材層付難燃性シリコーン樹脂シート。
【発明の詳細な説明】
【技術分野】
【０００１】
本発明は、難燃性シリコーン樹脂シートに関する。本発明は、また、難燃性シリコーン樹脂シートと粘着剤層を有する粘着剤層付難燃性シリコーン樹脂シートに関する。本発明は、また、難燃性シリコーン樹脂シートと基材層を有する基材層付難燃性シリコーン樹脂シートに関する。
【背景技術】
【０００２】
従来、塗料組成物を難燃化するための難燃化剤としてハロゲン系難燃剤が広く使われている（特許文献１参照）。しかし、この方法は、ハロゲン化難燃剤から発生するダイオキシンやフロンの問題があるため、環境保護上好ましいとは言えない。また、塗料組成物を難燃化するための難燃化剤として水酸化アルミニウム等の無機系難燃剤も使われている。しかし、水酸化アルミニウムは、塗料及びそれを塗布した基材の物理的性質や耐水性等の物性を低下させるという問題がある。
【０００３】
また、無機塗料をプラスチック上にコーティングして難燃化させる方法もある。しかし、無機塗料はフレキシブル性が低く、割れやすいため、厚膜でコーティングすることが困難である。したがって、塗料自体は難燃性を有しているものの、プラスチックとの複合体の場合、接炎による熱がプラスチックに伝わり、プラスチックが炭化または延焼してしまう。また、有機バインダーを含む塗料の場合、接炎時に有機バインダーが炭化してしまう。したがって、これらの塗料をコーティングしたプラスチックは、鉄道車両用途などの非炭化性が求められる用途には使用が困難である。
【０００４】
従来、鉄道車両用照明用カバーとして、ガラス繊維シートに無機コーティング剤を適用したものが知られている。しかし、一般的な無機コーティング剤をガラス繊維シートに塗工、若しくは含浸させたものは、バインダーが有機成分を含む場合には、不燃性が低いという問題があり、バインダーが無機成分の場合は、フレキシブル性が低く、割れやすいという欠点がある。
【０００５】
少なくとも１枚のガラス繊維織物と、このガラス繊維織物を挟む一対の樹脂層とを含む光拡散シートであって、前記樹脂層がビニルエステル等の熱硬化性樹脂又は光硬化性樹脂で構成されたシートが開示されている（特許文献２参照）。また、少なくとも１枚のガラス繊維織物と、該ガラス繊維織物に含浸、固化して形成された熱硬化性樹脂からなる樹脂被覆層と、この樹脂被覆層の少なくとも片面にビーズ層とを備えたガラス繊維シートが開示されている（特許文献３参照）。しかし、これらの光拡散シートは、いずれも不燃性が十分でなく、フレキシブル性も低い。
【０００６】
最近、無機化合物を含有するプラスチック系基材の少なくとも一方の面上に、無機酸化物粒子含有縮合反応性シリコーン樹脂を少なくとも含むシリコーン樹脂組成物から形成される被膜を有する、難燃複合部材が報告されている（特許文献４参照）。上記の被膜は、上記の特定の無機酸化物粒子含有縮合反応性シリコーン樹脂を含むことにより、高い難燃性を示す。しかしながら、上記の被膜は、脆く、伸度が乏しい。このため、外部からの物が当たった場合などの外部衝撃によって傷が付きやすいという問題や、上記の被膜やそれを有する難燃複合部材をシート状にして難燃化させたい被着体に貼り付ける作業時に被膜表面が傷付きやすいという問題、上記の被膜やそれを有する難燃複合部材をシート状にして曲げた場合に亀裂が入りやすいという問題がある。
【先行技術文献】
【特許文献】
【０００７】
【特許文献１】特開平７−１８６３３３号公報
【特許文献２】特許第４４９１７７８号公報
【特許文献３】特許第４５３９３４９号公報
【特許文献４】特開２０１４−２３１５９７号公報
【発明の概要】
【発明が解決しようとする課題】
【０００８】
本発明の課題は、高い難燃性を示し、且つ、表面に傷が付きにくく、曲げた場合にも亀裂が入りにくい、難燃性シリコーン樹脂シートを提供することにある。また、本発明の課題は、そのような難燃性シリコーン樹脂シートと粘着剤層を有する粘着剤層付難燃性シリコーン樹脂シートを提供することにある。さらに、本発明の課題は、そのような難燃性シリコーン樹脂シートと基材層を有する基材層付難燃性シリコーン樹脂シートを提供することにある。
【課題を解決するための手段】
【０００９】
本発明の難燃性シリコーン樹脂シートは、
シリコーン樹脂とガラスフリットを含有するシリコーン樹脂組成物から形成される難燃性シリコーン樹脂シートであって、
該難燃性シリコーン樹脂シート表面のＪＩＳ  Ｋ  ５６００−５−４：１９９９において規定される鉛筆硬度がＦ以上の硬さである。
【００１０】
一つの実施形態においては、上記鉛筆硬度がＨ以上の硬さである。
【００１１】
一つの実施形態においては、本発明の難燃性シリコーン樹脂シートは、温度２３℃、湿度５０％ＲＨ、引張速度２００ｍｍ／ｍｉｎ、チャック間距離５０ｍｍにおける破断強度が３．２ＭＰａ以上である。
【００１２】
一つの実施形態においては、本発明の難燃性シリコーン樹脂シートは、温度２３℃、湿度５０％ＲＨ、引張速度２００ｍｍ／ｍｉｎ、チャック間距離５０ｍｍにおける破断伸度が２．２％以上である。
【００１３】
一つの実施形態においては、本発明の難燃性シリコーン樹脂シートは、ＩＳＯ  ５６６０−１：２００２に準じたコーンカロリーメーター試験において、１０分間当たりの総発熱量が３０ＭＪ／ｍ２以下、最大発熱速度が３００ｋＷ／ｍ２以下、着火時間が６０秒以上である。
【００１４】
一つの実施形態においては、上記シリコーン樹脂が付加反応型シリコーンである。
【００１５】
一つの実施形態においては、上記シリコーン樹脂がシリコーンゴムである。
【００１６】
一つの実施形態においては、上記シリコーン樹脂組成物中、上記ガラスフリットの含有量が、上記シリコーン樹脂１００重量部に対して０．１重量部〜５００重量部である。
【００１７】
一つの実施形態においては、本発明の難燃性シリコーン樹脂シートは、厚みが５μｍ〜５０００μｍである。
【００１８】
本発明の粘着剤層付難燃性シリコーン樹脂シートは、本発明の難燃性シリコーン樹脂シートと粘着剤層を有する。
【００１９】
一つの実施形態においては、本発明の粘着剤層付難燃性シリコーン樹脂シートは、厚みが６μｍ〜６０００μｍである。
【００２０】
本発明の基材層付難燃性シリコーン樹脂シートは、本発明の難燃性シリコーン樹脂シートと基材層を有する。
【００２１】
一つの実施形態においては、上記難燃性シリコーン樹脂シートと上記基材層との間に粘着剤層を有する。
【００２２】
一つの実施形態においては、本発明の基材層付難燃性シリコーン樹脂シートは、厚みが２０μｍ〜１００００μｍである。
【発明の効果】
【００２３】
本発明によれば、高い難燃性を示し、且つ、表面に傷が付きにくく、曲げた場合にも亀裂が入りにくい、難燃性シリコーン樹脂シートを提供することができる。また、本発明の課題は、そのような難燃性シリコーン樹脂シートと粘着剤層を有する粘着剤層付難燃性シリコーン樹脂シートを提供することができる。さらに、本発明の課題は、そのような難燃性シリコーン樹脂シートと基材層を有する基材層付難燃性シリコーン樹脂シートを提供することができる。
【図面の簡単な説明】
【００２４】
【図１】図１は、本発明の粘着剤層付難燃性シリコーン樹脂シートの一例を示す概略断面図である。
【図２】図２は、本発明の基材層付難燃性シリコーン樹脂シートの一例を示す概略断面図である。
【図３】図３は、本発明の基材層付難燃性シリコーン樹脂シートの別の一例を示す概略断面図である。
【図４】図４は、燃焼試験で用いた燃焼試験装置の斜視図である。
【図５】図５は、コーンカロリーメーター試験で用いた燃焼試験装置の概略図である。
【発明を実施するための形態】
【００２５】
≪難燃性シリコーン樹脂シート≫
本発明の難燃性シリコーン樹脂シートは、シリコーン樹脂とガラスフリットを含有するシリコーン樹脂組成物から形成される。
【００２６】
本発明の難燃性シリコーン樹脂シートは、上記シリコーン樹脂組成物から形成されるシートであり、その形成方法としては、本発明の効果を損なわない範囲で任意の適切な形成方法を採用し得る。このような形成方法としては、例えば、任意の適切な基材（例えば、ポリエチレンテレフタレートフィルム）上に、上記シリコーン樹脂組成物を乾燥後の厚みが所望の厚みになるように塗布し、加熱乾燥した後、上記基材を剥離することによって、シート状の難燃性シリコーン樹脂シートを形成する方法などが挙げられる。
【００２７】
上記シリコーン樹脂組成物は、溶剤系の組成物であってもよいし、水分散系の組成物であってもよいし、無溶剤系の組成物（例えば、ホットメルト系など）であってもよい。
【００２８】
シリコーン樹脂組成物の塗布方法としては、例えば、キスコーティング、グラビアコーティング、バーコーティング、スプレーコーティング、ナイフコーティング、ワイヤーコーティング、ディップコーティング、ダイコーティング、カーテンコーティング、ディスペンサーコーティング、スクリーン印刷、メタルマスク印刷などの、任意の適切な塗布方法が挙げられる。
【００２９】
本発明の難燃性シリコーン樹脂シートは、代表的には、上記シリコーン樹脂組成物がシート状に硬化することによって形成される。このため、本発明の難燃性シリコーン樹脂シートの形成材料である上記シリコーン樹脂組成物と、本発明の難燃性シリコーン樹脂シートの組成とは、代表的には同一ではない。このため、本発明の難燃性シリコーン樹脂シートをそれ自体の組成によって規定することは困難である。そこで、本発明の難燃性シリコーン樹脂シートの形成材料である上記シリコーン樹脂組成物を規定することによって、本発明の難燃性シリコーン樹脂シートの物としての規定を行うものとする。
【００３０】
本発明の難燃性シリコーン樹脂シートは、その表面のＪＩＳ  Ｋ  ５６００−５−４：１９９９において規定される鉛筆硬度がＦ以上の硬さであり、好ましくはＨ以上であり、より好ましくは２Ｈ以上である。本発明の難燃性シリコーン樹脂シートの表面のＪＩＳ  Ｋ  ５６００−５−４：１９９９において規定される鉛筆硬度が上記範囲にあれば、表面に傷が付きにくく、曲げた場合にも亀裂が入りにくい、難燃性シリコーン樹脂シートを提供することができる。ここで、鉛筆硬度の測定に用いる鉛筆の硬度は、例えば、柔らかい方から硬い方の順で並べると、代表的には、例えば、６Ｂ、５Ｂ、４Ｂ、３Ｂ、２Ｂ、Ｂ、ＨＢ、Ｆ、Ｈ、２Ｈ、３Ｈ、４Ｈ、５Ｈ、６Ｈの順である（６Ｂより柔らかい硬度や６Ｈより硬い硬度もあり得る）。
【００３１】
本発明は、上記のように、難燃性シリコーン樹脂シートの表面のＪＩＳ  Ｋ  ５６００−５−４：１９９９において規定される鉛筆硬度が特定の硬度以上になるように設計することによって、表面に傷が付きにくく、曲げた場合にも亀裂が入りにくい、難燃性シリコーン樹脂シートを提供することができるというものである。すなわち、シリコーン樹脂とガラスフリットを含有するシリコーン樹脂組成物を調製するにあたり、それから形成させる難燃性シリコーン樹脂シートの表面のＪＩＳ  Ｋ  ５６００−５−４：１９９９において規定される鉛筆硬度が特定の硬度以上になるようなシリコーン樹脂を選択して調製すれば、曲げた場合にも亀裂が入りにくい、難燃性シリコーン樹脂シートを提供することができるというものである。ＪＩＳ  Ｋ  ５６００−５−４：１９９９において規定される鉛筆硬度の測定は極めて簡便に行うことができるので、各種の得られた難燃性シリコーン樹脂シートの表面のＪＩＳ  Ｋ  ５６００−５−４：１９９９において規定される鉛筆硬度を測定することに多大な労力は必要とされない。また、シリコーン樹脂としては、後述するように、本発明の効果をより発現させるために好ましいシリコーン樹脂が存在するため、無数のシリコーン樹脂から選択する必要性も実際には生じ得ない。
【００３２】
本発明の難燃性シリコーン樹脂シートは、温度２３℃、湿度５０％ＲＨ、引張速度２００ｍｍ／ｍｉｎ、チャック間距離５０ｍｍにおける破断強度が、好ましくは３．２ＭＰａ以上であり、より好ましくは３．５ＭＰａ以上であり、さらに好ましくは４．０ＭＰａ以上であり、特に好ましくは４．５ＭＰａ以上である。上記破断強度の上限は、現実的には、好ましくは５０ＭＰａ以下である。上記破断強度が上記範囲にあれば、表面に傷がより付きにくく、曲げた場合にも亀裂がより入りにくい、難燃性シリコーン樹脂シートを提供することができる。
【００３３】
本発明の難燃性シリコーン樹脂シートは、温度２３℃、湿度５０％ＲＨ、引張速度２００ｍｍ／ｍｉｎ、チャック間距離５０ｍｍにおける破断伸度が、好ましくは２．２％以上であり、より好ましくは２．５％以上であり、さらに好ましくは３．０％以上であり、さらに好ましくは４．０％以上であり、特に好ましくは５．０％以上であり、最も好ましくは６．０％以上である。上記破断伸度の上限は、現実的には、好ましくは１０００％以下である。上記破断伸度が上記範囲にあれば、表面に傷がより付きにくく、曲げた場合にも亀裂がより入りにくい、難燃性シリコーン樹脂シートを提供することができる。
【００３４】
本発明の難燃性シリコーン樹脂シートは、ＩＳＯ  ５６６０−１：２００２に準じたコーンカロリーメーター試験において、好ましくは、１０分間当たりの総発熱量が３０ＭＪ／ｍ２以下、最大発熱速度が３００ｋＷ／ｍ２以下、着火時間が６０秒以上である。本発明の難燃性シリコーン樹脂シートの上記コーンカロリーメーター試験の結果が上記範囲にあれば、より高い難燃性を示す難燃性シリコーン樹脂シートを提供することができる。
【００３５】
本発明の難燃性シリコーン樹脂シートの厚みは、好ましくは５μｍ〜５０００μｍであり、より好ましくは１０μｍ〜４０００μｍであり、さらに好ましくは２０μｍ〜３０００μｍであり、特に好ましくは３０μｍ〜２０００μｍである。本発明の難燃性シリコーン樹脂シートの厚みが上記範囲にあれば、本発明の効果をより発現させ得る。
【００３６】
本発明の難燃性シリコーン樹脂シートは、本発明の効果を損なわない範囲で、表面に保護層を有していてもよい。
【００３７】
保護層の主成分は、好ましくはポリマーである。保護層としては、例えば、紫外線硬化系ハードコート層、熱硬化系ハードコート層、および有機無機ハイブリッド系ハードコート層からなる群より選択される少なくとも１つであることが好ましい。このような保護層は、１層のみからなっていてもよいし、２層以上からなっていてもよい。
【００３８】
紫外線硬化系ハードコート層は、紫外線硬化性樹脂を含む樹脂組成物から形成し得る。熱硬化系ハードコート層は、熱硬化性樹脂を含む樹脂組成物から形成し得る。有機無機ハイブリッド系ハードコート層は、有機無機ハイブリッド樹脂を含む樹脂組成物から形成し得る。
【００３９】
上記のような樹脂に用いられる硬化性化合物として、より具体的には、シラノール基、シラノール基の前駆体（例えば、アルコキシシリル基やクロロシリル基）、アクリロイル基、メタクリロイル基、環状エーテル基、アミノ基、イソシアネート基からなる群より選ばれる少なくとも１種を有するモノマー、オリゴマー、ポリマー、または、シラザン化合物等が挙げられる。燃焼時に表面が炭化し難いという観点から、シラノール基を有するモノマー、オリゴマー、ポリマーが好ましい。
【００４０】
ハードコート層を形成し得る樹脂組成物は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤などが挙げられる。ハードコート層を形成し得る樹脂組成物に含有される添加剤の種類、数および量は、目的に応じて適切に設定され得る。
【００４１】
保護層の厚みは、本発明の効果を損なわない範囲で任意の適切な厚みを採用し得る。このような厚みとしては、好ましくは０．１μｍ〜２００μｍであり、より好ましくは０．２μｍ〜１００μｍであり、さらに好ましくは０．５μｍ〜５０μｍである。
【００４２】
＜シリコーン樹脂組成物＞
シリコーン樹脂組成物は、シリコーン樹脂とガラスフリットを含有する。シリコーン樹脂は、１種のみであってもよいし、２種以上であってもよい。ガラスフリットは、１種のみであってもよいし、２種以上であってもよい。
【００４３】
シリコーン樹脂としては、前述したように、シリコーン樹脂組成物から形成させる難燃性シリコーン樹脂シートの表面のＪＩＳ  Ｋ  ５６００−５−４：１９９９において規定される鉛筆硬度が特定の硬度以上になるようなシリコーン樹脂を選択すればよい。このようなシリコーン樹脂としては、本発明の効果をより発現させ得る点で、好ましくは、付加反応型シリコーンであるか、または、シリコーンゴムである。
【００４４】
シリコーン樹脂としては、代表的な一つの分類体系として、付加反応型シリコーンと縮合反応型シリコーンとがある。シリコーン樹脂としては、シリコーン樹脂組成物から形成させる難燃性シリコーン樹脂シートの表面のＪＩＳ  Ｋ  ５６００−５−４：１９９９において規定される鉛筆硬度が特定の硬度以上になるようなシリコーン樹脂を選択すればよいので、このようなシリコーン樹脂であれば、付加反応型シリコーンであっても縮合反応型シリコーンであってもよい。しかしながら、本発明の効果をより発現させ得る点で、シリコーン樹脂としては、好ましくは、付加反応型シリコーンである。
【００４５】
シリコーン樹脂としては、代表的な一つの分類体系として、シリコーンゴムとシリコーンレジンとがある。シリコーン樹脂としては、シリコーン樹脂組成物から形成させる難燃性シリコーン樹脂シートの表面のＪＩＳ  Ｋ  ５６００−５−４：１９９９において規定される鉛筆硬度が特定の硬度以上になるようなシリコーン樹脂を選択すればよいので、このようなシリコーン樹脂であれば、シリコーンゴムであってもシリコーンレジンであってもよい。しかしながら、本発明の効果をより発現させ得る点で、シリコーン樹脂としては、好ましくは、シリコーンゴムである。
【００４６】
シリコーン樹脂としては、本発明の効果をより発現させ得る点で、特に好ましくは、付加反応型シリコーンであってシリコーンゴムである。
【００４７】
付加反応型シリコーンとしては、例えば、１液付加反応型シリコーン、２液付加反応型シリコーンが挙げられ、好ましくは、２液付加反応型シリコーンである。
【００４８】
付加反応型シリコーンとしては、具体的には、例えば、信越化学工業（株）製のＬＩＭＳ用液状２液付加反応型シリコーンゴム（例えば、ＫＥ−１９５０シリーズ（例えば、ＫＥ−１９５０−１０Ａ／Ｂ、ＫＥ−１９５０−２０Ａ／Ｂ、ＫＥ−１９５０−３０Ａ／Ｂ、ＫＥ−１９５０−３５Ａ／Ｂ、ＫＥ−１９５０−４０Ａ／Ｂ、ＫＥ−１９５０−５０Ａ／Ｂ、ＫＥ−１９５０−６０Ａ／Ｂ、ＫＥ−１９５０−７０Ａ／Ｂなど）、ＫＥ−１９８７Ａ／Ｂ、ＫＥ−１９８８Ａ／Ｂ、ＫＥＧ−２０００シリーズ、ＫＥＧ−２００１シリーズ、ＫＥＧ−２００２シリーズ、ＫＥＧ−２００３Ｈシリーズ、ＫＥ−２０１７シリーズ、ＫＥ−２０１９シリーズ、ＫＥ−２０９０シリーズ、ＫＥ−２０９６シリーズ、ＫＥＴ−１００１シリーズなど）、信越化学工業（株）製の２液付加反応型ＲＴＶシリコーンゴム（例えば、ＫＥ−１２０４Ａ／Ｂ、ＫＥ−１２８０−Ａ／Ｂ、ＫＥ−１２８２−Ａ／Ｂ、ＫＥ−１２８３−Ａ／Ｂ、ＫＥ−１２８５−Ａ／Ｂ、ＫＥ−１８９７−Ａ／Ｂ、ＫＥ−１０９Ｅ−Ａ／Ｂ、ＫＥ−１０６、ＫＥ−１０１１−Ａ／Ｂ、ＫＥ−１０１２−Ａ／Ｂ、ＫＥ−１０１３−Ａ／Ｂ、ＫＥ−１０５１Ｊ−Ａ／Ｂ、ＫＥ−１０６３−Ａ／Ｂ、ＫＥ−１８６１−Ａ／Ｂ、ＡＳＰ−２０１０−Ａ／Ｂ、ＫＥＲ−６１１０−Ａ／Ｂ、ＡＳＰ−１０５０Ｐ−Ａ／Ｂ、ＡＳＰ−１１２０−Ａ／Ｂ、ＳＣＲ−１０１２Ａ／Ｂ−Ｒ、ＳＣＲ−１０１６Ａ／Ｂ、ＳＣＲ−１０１８Ａ（Ｓ２）／Ｂ、ＦＥＲ−７０６１−Ａ／Ｂ，ＦＥＲ−７１１０−Ａ／Ｂ、ＫＥＲ−２５００−Ａ／Ｂ、ＫＥＲ−２５００Ｎ−Ａ／Ｂ、ＫＥＲ−２６００−Ａ／Ｂ、ＫＥＲ−２９１０−Ａ／Ｂ、ＫＥＲ−６０００−Ａ／Ｂ、ＫＥＲ−６１５０−Ａ／Ｂ、ＫＥＲ−６２００−Ａ／Ｂなど）、信越化学工業（株）製のシリコーン粘着剤（付加反応型）（例えば、ＫＲ−３７００、ＫＲ−３７０１、Ｘ−４０−３２３７−１、Ｘ−４０−３２４０、Ｘ−４０−３２９１−１、ＫＲ−３７０４（Ｘ−４０−３２２９）、Ｘ−４０−３３２３、Ｘ−４０−３２７０−１、Ｘ−４０−３３０６など）、旭化成ワッカーシリコーン（株）製のＬＲ７６６５シリーズ、旭化成ワッカーシリコーン（株）製のＬＲ３０３３シリーズ、モメンティブ（株）製のＴＳＥ３０３２シリーズ、モメンティブ（株）製のＬＳＲシリーズなどが挙げられる。
【００４９】
シリコーンゴムとしては、具体的には、例えば、信越化学工業（株）製のＬＩＭＳ用液状２液付加反応型シリコーンゴム（例えば、ＫＥ−１９５０シリーズ（例えば、ＫＥ−１９５０−１０Ａ／Ｂ、ＫＥ−１９５０−２０Ａ／Ｂ、ＫＥ−１９５０−３０Ａ／Ｂ、ＫＥ−１９５０−３５Ａ／Ｂ、ＫＥ−１９５０−４０Ａ／Ｂ、ＫＥ−１９５０−５０Ａ／Ｂ、ＫＥ−１９５０−６０Ａ／Ｂ、ＫＥ−１９５０−７０Ａ／Ｂなど）、ＫＥ−１９８７Ａ／Ｂ、ＫＥ−１９８８Ａ／Ｂ、ＫＥＧ−２０００シリーズ、ＫＥＧ−２００１シリーズ、ＫＥＧ−２００２シリーズ、ＫＥＧ−２００３Ｈシリーズ、ＫＥ−２０１７シリーズ、ＫＥ−２０１９シリーズ、ＫＥ−２０９０シリーズ、ＫＥ−２０９６シリーズ、ＫＥＴ−１００１シリーズなど）、信越化学工業（株）製の１液付加反応型ＲＴＶシリコーンゴム（例えば、ＫＥ−１８３１、ＫＥ−１８３３、ＫＥ−１８３５−Ｓ、ＫＥ−１８５０、ＫＥ−１８５４、ＫＥ−１８５５、ＫＥ−１８８０、ＫＥ−１８８４、ＫＥ−１８８５、ＩＯ−ＳＥＡＬ−３００、ＫＥ−１０１４、ＫＥ−１０５６、ＫＥ−１０５７、ＫＥ−１０６１、ＫＥ−１０６２、ＫＥ−１８４２、ＫＥ−１８４４、ＫＥ−１８８６、ＫＥ−１８７１、ＫＥ−１８６７、ＫＥ−１８６９、ＫＥ−１８９１、ＫＥＲ−６０７５−Ｆ、ＫＥＲ−６０２０−Ｆ、ＫＥＲ−６２３０−Ｆ、ＫＥＲ−３０００Ｍ２、ＫＥＲ−３２００−Ｔ７、Ｘ−３２−２５５１、ＳＭＰ−２８４０、ＫＥＲ−２０００ＤＡＭ、ＫＥＲ−２０２０−ＤＡＭ、ＫＣＲ−Ｈ２８００、ＫＣＲ−４０００Ｗなど）、信越化学工業（株）製の２液付加反応型ＲＴＶシリコーンゴム（例えば、ＫＥ−１２０４Ａ／Ｂ、ＫＥ−１２８０−Ａ／Ｂ、ＫＥ−１２８２−Ａ／Ｂ、ＫＥ−１２８３−Ａ／Ｂ、ＫＥ−１２８５−Ａ／Ｂ、ＫＥ−１８９７−Ａ／Ｂ、ＫＥ−１０９Ｅ−Ａ／Ｂ、ＫＥ−１０６、ＫＥ−１０１１−Ａ／Ｂ、ＫＥ−１０１２−Ａ／Ｂ、ＫＥ−１０１３−Ａ／Ｂ、ＫＥ−１０５１Ｊ−Ａ／Ｂ、ＫＥ−１０６３−Ａ／Ｂ、ＫＥ−１８６１−Ａ／Ｂ、ＡＳＰ−２０１０−Ａ／Ｂ、ＫＥＲ−６１１０−Ａ／Ｂ、ＡＳＰ−１０５０Ｐ−Ａ／Ｂ、ＡＳＰ−１１２０−Ａ／Ｂ、ＳＣＲ−１０１２Ａ／Ｂ−Ｒ、ＳＣＲ−１０１６Ａ／Ｂ、ＳＣＲ−１０１８Ａ（Ｓ２）／Ｂ、ＦＥＲ−７０６１−Ａ／Ｂ，ＦＥＲ−７１１０−Ａ／Ｂ、ＫＥＲ−２５００−Ａ／Ｂ、ＫＥＲ−２５００Ｎ−Ａ／Ｂ、ＫＥＲ−２６００−Ａ／Ｂ、ＫＥＲ−２９１０−Ａ／Ｂ、ＫＥＲ−６０００−Ａ／Ｂ、ＫＥＲ−６１５０−Ａ／Ｂ、ＫＥＲ−６２００−Ａ／Ｂなど）、信越化学工業（株）製の１液縮合反応型ＲＴＶシリコーンゴム（例えば、ＫＥ−３４９０、ＫＥ−３４９４、ＫＥ−３４６７、ＫＥ−３４１２、ＫＥ−４８０６−Ｗ、ＫＥ−４９０１−Ｗ、ＫＥ−４９０８−Ｔ、ＫＥ−４９１６−Ｂ、ＫＥ−４９１８、ＫＥ−４９６１−Ｗ、ＫＥ−３４９５、ＫＥ−３４２４−Ｇ、ＫＥ−４９２０−Ｔ、ＫＥ−４９２１−Ｗ、ＫＥ−４９７０、ＫＥ−４９７１、Ｇ−１０００など）、信越化学工業（株）製の２液縮合反応型ＲＴＶシリコーンゴム（例えば、ＫＥ−２００、ＫＥ−２１０など）、信越化学工業（株）製のＵＶ硬化型ＲＴＶシリコーンゴム（例えば、ＫＥ−４８３５、Ｘ−３１−１２７３−２、Ｘ−３１−１５９８−２、ＫＥＲ−４５００、ＫＥＲ−４６００、ＫＥＲ−４１３０Ｍ−ＵＶ、ＫＥＲ−４１３０Ｈ−ＵＶ、ＫＥＲ−４０００−ＵＶ、ＳＭＰ−７００４など）などが挙げられる。
【００５０】
シリコーン樹脂組成物中のシリコーン樹脂の含有割合は、本発明の効果をより発現させ得る点で、シリコーン樹脂組成物の固形分に対して、好ましくは１５重量％〜９９重量％であり、より好ましくは１６重量％〜９８重量％であり、さらに好ましくは１７重量％〜９７重量％であり、特に好ましくは１８重量％〜９６重量％である。
【００５１】
シリコーン樹脂組成物は、ガラスフリットを含有する。
【００５２】
ガラスフリットの屈伏点は、好ましくは３００℃〜７００℃であり、より好ましくは３００℃〜６５０℃であり、さらに好ましくは３００℃〜６００℃である。ガラスフリットの屈伏点を上記範囲とすることにより、より高い難燃性を示す難燃性シリコーン樹脂シートを提供することができる。
【００５３】
ガラスフリットとしては、任意の適切なガラスフリットを採用できる。このようなガラスフリットとしては、好ましくは、焼結性を有する無機粒子（ガラスフリット）であり、より好ましくは、ケイ酸（又は、酸化ケイ素）、ホウ酸（又は、酸化ホウ素）、ホウケイ酸、酸化アルミニウム、酸化カルシウム、酸化ナトリウム、酸化リチウム及び酸化リンから選ばれる少なくとも１種の成分から形成された無機粒子（ガラスフリット）である。代表的なガラスフリットとして、リン酸ガラスフリット、ホウケイ酸ガラスフリット、無アルカリガラスフリット、ほうろうフリットなどが挙げられる。特に好ましいガラスフリットは、少なくとも酸化リンを含む成分から形成されたガラスフリットである。少なくとも酸化リンを含む成分から形成されたガラスフリットにおいて、酸化リンの含有量は、好ましくは５重量％〜７０重量％であり、下限は、好ましくは１０重量％であり、より好ましくは２０重量％であり、上限は、好ましくは６０重量％であり、さらに好ましくは５０重量％である。このようなガラスフリットを採用することにより、より高い難燃性を示す難燃性シリコーン樹脂シートを提供することができる。
【００５４】
ガラスフリットの平均粒子径は、好ましくは０．１μｍ〜１０００μｍである。ガラスフリットの平均粒子径の下限は、好ましくは０．５μｍであり、より好ましくは１μｍであり、さらに好ましくは２μｍである。また、ガラスフリットの平均粒子径の上限は、好ましくは５００μｍであり、より好ましくは３００μｍであり、さらに好ましくは１５０μｍである。ガラスフリットの平均粒子径を上記の範囲とすることにより、より高い難燃性を示す難燃性シリコーン樹脂シートを提供することができる。
【００５５】
シリコーン樹脂組成物中、ガラスフリットの含有量は、シリコーン樹脂１００重量部に対して、好ましくは０．１重量部〜５００重量部であり、より好ましくは１重量部〜４５０重量部であり、さらに好ましくは５重量部〜４００重量部であり、特に好ましくは１０重量部〜３５０重量部である。シリコーン樹脂組成物中のガラスフリットの含有量がシリコーン樹脂１００重量部に対して上記範囲にあれば、より高い難燃性を示す難燃性シリコーン樹脂シートを提供することができる。
【００５６】
シリコーン樹脂組成物は、シリコーン樹脂とガラスフリット以外に、本発明の効果を損なわない範囲で、任意の適切なその他成分を含有していてもよい。このようなその他成分としては、例えば、硬化触媒、溶剤などが挙げられる。
【００５７】
シリコーン樹脂組成物の固形分濃度としては、取扱性、塗工性、含浸性等の観点から、上限は、好ましくは９５重量％であり、より好ましくは９０重量％であり、下限は、好ましくは３０重量％であり、より好ましくは４０重量％である。
【００５８】
≪粘着剤層付難燃性シリコーン樹脂シート≫
本発明の粘着剤層付難燃性シリコーン樹脂シートは、本発明の難燃性シリコーン樹脂シートと粘着剤層を有する。
【００５９】
図１は、本発明の粘着剤層付難燃性シリコーン樹脂シートの一例を示す概略断面図である。図１において、粘着剤層付難燃性シリコーン樹脂シート１０００は、難燃性シリコーン樹脂シート１００と粘着剤層２００を有する。図１においては、難燃性シリコーン樹脂シート１００と粘着剤層２００とが直接に積層された状態になっているが、本発明の効果を損なわない範囲で任意の適切な他の層を有していてもよい。
【００６０】
本発明の粘着剤層付難燃性シリコーン樹脂シートの厚みは、好ましくは６μｍ〜６０００μｍであり、より好ましくは１１μｍ〜５０００μｍであり、さらに好ましくは２１μｍ〜４０００μｍであり、特に好ましくは３１μｍ〜３０００μｍである。
【００６１】
粘着剤層としては、任意の適切な粘着剤からなる層を採用し得る。このような粘着剤としては、例えば、ゴム系粘着剤（合成ゴム系粘着剤、天然ゴム系粘着剤など）、ウレタン系粘着剤、アクリルウレタン系粘着剤、アクリル系粘着剤、シリコーン系粘着剤、ポリエステル系粘着剤、ポリアミド系粘着剤、エポキシ系粘着剤、ビニルアルキルエーテル系粘着剤、フッ素系粘着剤などが挙げられる。本発明の硬化をより発現させ得る点で、粘着剤層としては、シリコーン系粘着剤が好ましい。このような粘着剤は、１種のみであっても良いし、２種以上であっても良い。
【００６２】
粘着剤としては、粘着形態で分類すると、例えば、エマルジョン型粘着剤、溶剤型粘着剤、紫外線架橋型（ＵＶ架橋型）粘着剤、電子線架橋型（ＥＢ架橋型）粘着剤、熱溶融型粘着剤（ホットメルト型粘着剤）などが挙げられる。このような粘着剤は、１種のみであっても良いし、２種以上であっても良い。
【００６３】
本発明の粘着剤層付難燃性シリコーン樹脂シートは、本発明の効果を損なわない範囲で任意の適切な方法で製造し得る。このような製造方法としては、例えば、（ｉ）任意の適切な基材（例えば、ポリエチレンテレフタレートフィルム）上に形成した難燃性シリコーン樹脂シートと、別の任意の適切な基材（例えば、ポリエチレンテレフタレートフィルム）上に形成した粘着剤層とを、直接に貼り合わせる方法、（ｉｉ）任意の適切な基材（例えば、ポリエチレンテレフタレートフィルム）上に形成した難燃性シリコーン樹脂シート上に粘着剤層の材料を塗布して（必要に応じて乾燥して）粘着剤層を形成する方法、（ｉｉｉ）任意の適切な基材（例えば、ポリエチレンテレフタレートフィルム）上に形成した粘着剤層上にシリコーン樹脂組成物を塗布して硬化させて、粘着剤層付難燃性シリコーン樹脂シートを製造する方法、などが挙げられる。
【００６４】
≪基材層付難燃性シリコーン樹脂シート≫
本発明の基材層付難燃性シリコーン樹脂シートは、本発明の難燃性シリコーン樹脂シートと基材層を有する。
【００６５】
図２は、本発明の基材層付難燃性シリコーン樹脂シートの一例を示す概略断面図である。図２において、基材層付難燃性シリコーン樹脂シート２０００は、難燃性シリコーン樹脂シート１００と基材層３００を有する。図２においては、難燃性シリコーン樹脂シート１００と基材層３００とが直接に積層された状態になっているが、本発明の効果を損なわない範囲で任意の適切な他の層を有していてもよい。図３に示すように、基材層付難燃性シリコーン樹脂シート２０００は、難燃性シリコーン樹脂シート１００と基材層３００との間に粘着剤層２００を有する実施形態でもよい。
【００６６】
本発明の基材層付難燃性シリコーン樹脂シートの厚みは、好ましくは２０μｍ〜１００００μｍであり、より好ましくは２５μｍ〜９０００μｍであり、さらに好ましくは３５μｍ〜８０００μｍであり、特に好ましくは４５μｍ〜７０００μｍである。
【００６７】
基材層は、好ましくは、プラスチック系基材からなる。プラスチック系基材としては、例えば、プラスチックのシート（平らなシートのみならず３次元の曲面を有するシートも意味する）や板状物（平らな板状物のみならず３次元の曲面を有する板状物も意味する）などのプラスチック系基材（プラスチック系基材を少なくとも含む積層体を含む）が挙げられる。このようなプラスチック系基材の素材（すなわち、プラスチック素材）としては、例えば、熱可塑性樹脂、熱硬化性樹脂が挙げられる。熱可塑性樹脂としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマーとするオレフィン系樹脂；ポリカーボネート（ＰＣ）；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリスチレン、ＡＢＳ樹脂、ＡＳ樹脂等のスチレン系樹脂；アクリル樹脂；ポリアクリロニトリル；ポリフェニレンスルフィド（ＰＰＳ）；ポリアミド（ナイロン）、全芳香族ポリアミド（アラミド）等のアミド系樹脂；ポリイミド（ＰＩ）；ポリアミドイミド（ＰＡＩ）；ポリエーテルエーテルケトン（ＰＥＥＫ）；ポリアリレート（ＰＡＲ）；ポリサルフォン（ＰＳＦ）；ポリエーテルサルフォン（ＰＥＳ）；ポリテトラフルオロエチレン（ＰＴＦＥ）等のフッ素系樹脂；環状ポリオレフィン；ポリアセタール（ＰＯＭ）；ポリフェニレンエーテル（変性ポリフェニレンエーテルを含む）；などが挙げられる。また、熱硬化性樹脂としては、例えば、エポキシ樹脂、フェノール樹脂、メラミン樹脂、尿素樹脂、不飽和ポリエステル樹脂、アルキド樹脂などが挙げられる。これらの素材は、１種のみであっても良いし、２種以上であっても良い。
【００６８】
上記の中でも、プラスチック系基材の素材（すなわち、プラスチック素材）としては、難燃性に特に優れる点から、オレフィン系樹脂、ポリカーボネート樹脂が好ましく、ポリカーボネート樹脂がより好ましい。プラスチック系基材の素材としてポリカーボネート樹脂を用いることにより、本発明の効果をより発現させ得る。
【００６９】
プラスチック系基材は、無機化合物を含有していてもよい。プラスチック系基材が無機化合物を含有することにより、プラスチック系基材の難燃性および強度が向上し得る。このような無機化合物としては、例えば、無機系難燃剤、無機フィラーなどが挙げられる。無機系難燃剤としては、例えば、水酸化アルミニウム、水酸化マグネシウム等の金属水酸化物；ホウ素系化合物；リン系化合物；アンチモン系化合物；硫黄系難燃剤；等が挙げられる。本発明の効果がより発現し得る点で、このような無機化合物としては、好ましくは無機フィラーであり、より好ましくはガラス繊維である。このような無機化合物は、１種のみであっても良いし、２種以上であっても良い。
【００７０】
プラスチック系基材中の無機化合物の含有割合は、好ましくは０．１重量％〜５０重量％であり、より好ましくは１重量％〜４５重量％であり、さらに好ましくは３重量％〜４０重量％であり、特に好ましくは５重量％〜３５重量％である。プラスチック系基材中の無機化合物の含有割合が上記範囲にあれば、本発明の効果がより発現し得る。
【００７１】
プラスチック系基材中のプラスチック素材の含有割合は、好ましくは５０重量％〜９９．９重量％であり、より好ましくは５５重量％〜９９重量％であり、さらに好ましくは６０重量％〜９７重量％であり、特に好ましくは６５重量％〜９５重量％である。プラスチック系基材中のプラスチック素材の含有割合が上記範囲内にあれば、本発明の効果がより発現し得る。
【００７２】
プラスチック素材中のポリカーボネート樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。プラスチック素材中のポリカーボネート樹脂の含有割合が上記範囲内にあれば、本発明の効果がより発現し得る。
【００７３】
基材は、任意の適切な他の難燃化処理が施されていても良い。このような難燃化処理としては、例えば、有機系難燃剤の添加が挙げられる。このような有機系難燃剤としては、例えば、フッ素系化合物、塩素系化合物、臭素系化合物、リン系化合物、シリコーン系化合物、硫黄系難燃剤等が挙げられる。このような有機系難燃剤は、１種のみであっても良いし、２種以上であっても良い。
【００７４】
本発明の基材層付難燃性シリコーン樹脂シートは、本発明の効果を損なわない範囲で任意の適切な方法で製造し得る。このような製造方法としては、例えば、難燃性シリコーン樹脂シートと基材層とが直接に積層している実施形態の場合は、（ｉ）基材層上にシリコーン樹脂組成物を塗布して硬化させて、基材層付難燃性シリコーン樹脂シートを製造する方法、（ｉｉ）任意の適切な基材（例えば、ポリエチレンテレフタレートフィルム）上にシリコーン樹脂組成物を塗布し、硬化させる前に基材層を積層し、その後に硬化させて、基材層付難燃性シリコーン樹脂シートを製造する方法、などが挙げられ、難燃性シリコーン樹脂シートと基材層との間に粘着剤層を有する実施形態の場合は、（ｉｉｉ）粘着剤層付難燃性シリコーン樹脂シートの粘着剤層側に基材層を貼り付ける方法、（ｉｖ）基材層上に粘着剤層の材料を塗布して（必要に応じて乾燥して）粘着剤層を形成し、その上に、シリコーン樹脂組成物を塗布し、加熱乾燥する方法、（ｖ）基材層上に粘着剤層の材料を塗布して（必要に応じて乾燥して）粘着剤層を形成し、別途、任意の適切な基材（例えば、ポリエチレンテレフタレートフィルム）上に形成した難燃性シリコーン樹脂シートを準備し、粘着剤層側と難燃性シリコーン樹脂シート側とを貼り合わせる方法、などが挙げられる。
【００７５】
≪用途≫
本発明の難燃性シリコーン樹脂シート、粘着剤層付難燃性シリコーン樹脂シート、基材層付難燃性シリコーン樹脂シートは、高い難燃性を示し、且つ、表面に傷が付きにくく、曲げた場合にも亀裂が入りにくいので、鉄道車両、航空機、自動車、船舶、エレベーター、エスカレーターなどの輸送機の内装部材（輸送機用内装部材）、建築材料部材、ディスプレイ部材、家電部材、電子回路部材として利用できる。また、照明カバー、とりわけ、輸送機用内装部材としての照明カバーとして好適に利用できる。
【実施例】
【００７６】
以下に、実施例および比較例を挙げて、本発明をより具体的に説明する。ただし、本発明は、それらに何ら制限されるものではない。なお、以下の説明において、「部」および「％」は、特に明記のない限り、重量基準である。
【００７７】
〔合成例１〕
撹拌機を備えた容器に、付加反応型シリコーンゴム（商品名：ＫＥ−１９５０−５０Ａ／Ｂ、信越化学工業（株）製）：６２．５重量部、付加反応型シリコーンゴム（商品名：ＫＥ−１０６、信越化学工業（株）製）：３７．５重量部、硬化剤（商品名：ＣＡＴ−ＲＧ、信越化学工業（株）製）：１０重量部、ガラスフリット（商品名：ＶＹ００５３Ｍ、日本フリット社製）：２００重量部、トルエン：１２８．５重量部を添加し、撹拌混合して、シリコーン樹脂組成物Ａを得た。
【００７８】
〔合成例２〕
撹拌機を備えた容器に、縮合反応型シリコーンレジン（商品名：ＫＲ−２８２、固形分濃度：５０重量％、信越化学工業（株）製）：１００重量部、ガラスフリット（商品名：ＶＹ００５３Ｍ、日本フリット社製）：１００重量部を添加し、撹拌混合して、シリコーン樹脂組成物Ｂを得た。
【００７９】
〔合成例３〕
撹拌機を備えた容器に、縮合反応型シリコーンレジン（商品名：ＫＲ−１１２、固形分濃度：７０重量％、信越化学工業（株）製）：１００重量部、ガラスフリット（商品名：ＶＹ００５３Ｍ、日本フリット社製）：１４０重量部を添加し、撹拌混合して、シリコーン樹脂組成物Ｃを得た。
【００８０】
〔合成例４〕
シリコーン系粘着剤（商品名：ＫＲ−３７００、固形分濃度：６０重量％、信越化学工業（株）製）を、剥離処理をしたポリエチレンテレフタレートフィルム（厚さ：５０μｍ、商品名：ＭＲＳ♯５０、三菱樹脂社製）上に、テスター産業社製のアプリケーターを用いて、乾燥後の厚さが２０μｍになるように塗布し、その後、熱風循環式オーブンで、１４０℃で２分間加熱乾燥して、粘着剤シートを得た。
【００８１】
〔合成例５〕
ガラス繊維強化ポリカーボネート樹脂（ガラス繊維含有率：３０重量％、商品名：ＡＦ５０４３Ｍ−Ｇ３０、住化ポリカーボネート社製）を真空プレス機で圧力０．４ＭＰａ、２２０℃で真空プレスして、ガラス繊維強化ポリカーボネート板（厚さ：１２００μｍ）を得た。
【００８２】
〔実施例１〕
合成例１で得られたシリコーン樹脂組成物Ａを、ポリエチレンテレフタレートフィルム（厚さ：５０μｍ、商品名：ルミラーＳ１０、東レ社製）上に、テスター産業社製のアプリケーターを用いて、乾燥後の厚さが２５０μｍになるように塗布し、その後、熱風循環式オーブンで、８０℃で２分間、１４０℃で２分間加熱乾燥して、ポリエチレンテレフタレートフィルム上に難燃性シリコーン系樹脂シート（１Ａ）を形成した。その後、ポリエチレンテレフタレートフィルムを剥がすことにより、難燃性シリコーン系樹脂シート（１Ａ）を得た。
【００８３】
〔実施例２〕
実施例１においてポリエチレンテレフタレートフィルム上に形成した難燃性シリコーン系樹脂シート（１Ａ）のシリコーン樹脂組成物Ａを塗布した面と、合成例４においてポリエチレンテレフタレートフィルム上に形成した粘着剤シートのシリコーン系粘着剤を塗布した面とを貼り合わせ、その後、ポリエチレンテレフタレートフィルムを剥がすことにより、粘着剤層付難燃性シリコーン系樹脂シート（１Ｂ）を得た。
【００８４】
〔実施例３〕
実施例２で得られた粘着剤層付難燃性シリコーン系樹脂シート（１Ｂ）の粘着剤層の面を、合成例５で得られたガラス繊維強化ポリカーボネート板に貼り付けて、基材層付難燃性シリコーン系樹脂シート（１Ｃ）を得た。
【００８５】
〔実施例４〕
合成例２で得られたシリコーン樹脂組成物Ｂを、剥離処理したポリエチレンテレフタレートフィルム（厚さ：５０μｍ、商品名：ＭＲＳ、三菱樹脂社製）上に、テスター産業社製のアプリケーターを用いて、乾燥後の厚さが２５０μｍになるように塗布し、その後、熱風循環式オーブンで、８０℃で１０分間、１４０℃で１０分間加熱乾燥して、ポリエチレンテレフタレートフィルム上に難燃性シリコーン系樹脂シート（２Ａ）を形成した。その後、ポリエチレンテレフタレートフィルムを剥がすことにより、難燃性シリコーン系樹脂シート（２Ａ）を得た。
【００８６】
〔実施例５〕
実施例４においてポリエチレンテレフタレートフィルム上に形成した難燃性シリコーン系樹脂シート（２Ａ）のシリコーン樹脂組成物Ｂを塗布した面と、合成例４においてポリエチレンテレフタレートフィルム上に形成した粘着剤シートのシリコーン系粘着剤を塗布した面とを貼り合わせ、その後、ポリエチレンテレフタレートフィルムを剥がすことにより、粘着剤層付難燃性シリコーン系樹脂シート（２Ｂ）を得た。
【００８７】
〔実施例６〕
実施例５で得られた粘着剤層付難燃性シリコーン系樹脂シート（２Ｂ）の粘着剤層の面を、合成例５で得られたガラス繊維強化ポリカーボネート板に貼り付けて、基材層付難燃性シリコーン系樹脂シート（２Ｃ）を得た。
【００８８】
〔比較例１〕
合成例３で得られたシリコーン樹脂組成物Ｃを、剥離処理したポリエチレンテレフタレートフィルム（厚さ：５０μｍ、商品名：ＭＲＳ、三菱樹脂社製）上に、テスター産業社製のアプリケーターを用いて、乾燥後の厚さが２５０μｍになるように塗布し、その後、熱風循環式オーブンで、８０℃で１０分間、１４０℃で１０分間加熱乾燥して、ポリエチレンテレフタレートフィルム上に難燃性シリコーン系樹脂シート（Ｃ１Ａ）を形成した。その後、ポリエチレンテレフタレートフィルムを剥がすことにより、難燃性シリコーン系樹脂シート（Ｃ１Ａ）を得た。
【００８９】
〔比較例２〕
比較例１においてポリエチレンテレフタレートフィルム上に形成した難燃性シリコーン系樹脂シート（Ｃ１Ａ）のシリコーン樹脂組成物Ｃを塗布した面と、合成例４においてポリエチレンテレフタレートフィルム上に形成した粘着剤シートのシリコーン系粘着剤を塗布した面とを貼り合わせ、その後、ポリエチレンテレフタレートフィルムを剥がすことにより、粘着剤層付難燃性シリコーン系樹脂シート（Ｃ１Ｂ）を得た。
【００９０】
〔比較例３〕
比較例２で得られた粘着剤層付難燃性シリコーン系樹脂シート（Ｃ１Ｂ）の粘着剤層の面を、合成例５で得られたガラス繊維強化ポリカーボネート板に貼り付けて、基材層付難燃性シリコーン系樹脂シート（Ｃ１Ｃ）を得た。
【００９１】
〔比較例４〕
付加型シリコーン樹脂（２液型ＲＴＶシリコーンゴム、ＫＥ−１９５０−２０ＡＢ、信越化学工業（株）製、ＫＥ−１９５０−２０Ａ（２０ｇ）＋ＫＥ−１９５０−２０Ｂ（２０ｇ））：４０ｇと酢酸エチル：１００ｇを配合し、樹脂を酢酸エチルに溶解した後、難燃フィラーとしてガラスフリット（ＶＳ００５３Ｍ２、日本フリット株式会社製）：４０ｇを加え、ディスパーで２０００回転／分×２分間の撹拌を行い、シリコーン樹脂組成物ｄを得た。
得られたシリコーン樹脂組成物ｄを２２５ｍｌのガラス瓶に入れ、次いで、粒子サイズ２ｍｍのジルコニアビーズ：１５０ｇを加え、ペイントシェーカー（製品名「スキャンデックス」、ＬＡＵ社製（ドイツ））で３時間かけてミル粉砕を行い、シリコーン樹脂組成物Ｄを得た。
得られたシリコーン樹脂組成物Ｄを、Ａ４サイズの厚み７５μｍのポリエチレンテレフタレートフィルム（ルミラーＳ１０、東レ株式会社製）の片面に、膜厚が３０μｍになるように塗工し、１２０℃で１時間キュアを行った。次いで、上記ポリエチレンテレフタレートフィルムの反対面にも、同じく膜厚が３０μｍになるようにシリコーン樹脂組成物Ｄを塗工し、基材層付難燃性シリコーン系樹脂シート（Ｃ１Ｄ）を作製した。
【００９２】
＜評価＞
実施例および比較例で得られた難燃性シリコーン系樹脂シート、粘着剤層付難燃性シリコーン系樹脂シート、基材層付難燃性シリコーン系樹脂シートについて、以下の評価を行った。結果を表１、表２に示す。
【００９３】
（燃焼試験）
実施例１〜６、比較例１〜３について、図４に示す燃焼試験装置を用い、社団法人日本鉄道車両機械技術協会の燃焼試験（一般材；鉄道車両用非金属材料の４５°エチルアルコール試験）に準じて燃焼試験を行った。
図４において、１１は供試体（１８２ｍｍ×２５７ｍｍ）、１２はアルコール容器（鉄製１７．５φ×７．１  ０．８ｔ）、１３は容器受台（コルク等熱伝導率の低いもの）を示す。供試体下面中心から容器底面までの距離は２５．４ｍｍ（１インチ）である。
上記で作製された難燃性シリコーン系樹脂シート、粘着剤層付難燃性シリコーン系樹脂シート、基材層付難燃性シリコーン系樹脂シートを、図３のように、４５°傾斜に保持し、燃料容器（アルコール容器）１２の底の中心が、供試体の下面中心の垂直下方２５．４ｍｍのところに来るように、燃料容器１２をコルクの台（容器受台）１３に乗せ、燃料容器１２にエチルアルコール０．５ｃｃを入れて、着火し、燃料が燃え尽きるまで約２分間放置した。難燃性シリコーン系樹脂シート、粘着剤層付難燃性シリコーン系樹脂シート、基材層付難燃性シリコーン系樹脂シートの着火、炭化、残炎、および貫通、溶融滴下の有無を目視観察し、下記の基準で評価した。
＜着火・炭化＞
○：エタノール燃焼中に着火及び炭化無し
×：エタノール燃焼中に着火または炭化あり
＜溶融滴下＞
○：試験後に溶融滴下無し
×：試験後に溶融滴下あり
【００９４】
（コーンカロリーメーター試験）
実施例１、３、４、６、比較例１、３について、一辺が１００ｍｍの平面正方形状の試験片を切り出し、図５に示すとおり  ＩＳＯ  ５６６０−１：２００２に準じた方法により、コーンカロリーメーターを用い５０ｋＷ／ｍ２の熱線を１０分間照射して試験片を燃焼させた。図５中、１４は排気フード、１５はコーン型ヒータ、１６は供試材、１７は供試材ホルダーである。燃焼判定は、試験時間中に計測された総発熱量（ＭＪ／ｍ２）及び最大発熱速度（ｋＷ／ｍ２）並びに着火時間（秒）で行った。着火時間（秒）は、試験片から炎が確認されてから１０秒以上炎が存在した場合を着火とみなし、試験開始から最初に着火が確認されるまでの時間とした。
判定基準
（１）１０分間の総発熱量
○：総発熱量が３０ＭＪ／ｍ２以下
×：総発熱量が３０ＭＪ／ｍ２以上
（２）１０分間の最大発熱速度
○：最大発熱速度が３００ｋＷ／ｍ２以下
×：最大発熱速度が３００ｋＷ／ｍ２以上
（３）着火時間
○：着火時間が６０秒以上
×：着火時間が６０秒未満
【００９５】
（鉛筆硬度試験）
実施例１〜６、比較例１〜４について、ガラス板上に難燃性シリコーン系樹脂シート、粘着剤層付難燃性シリコーン系樹脂シート、基材層付難燃性シリコーン系樹脂シートを設置し、ＪＩＳ  Ｋ  ５６００−５−４：１９９９の鉛筆硬度試験に準じて（但し、荷重５００ｇ）、鉛筆硬度を測定した。なお、鉛筆硬度は、芯が柔らかいものから順に、６Ｂ、５Ｂ、４Ｂ、３Ｂ、２Ｂ、Ｂ、ＨＢ、Ｆ、Ｈ、２Ｈ、３Ｈ、４Ｈ、５Ｈ、６Ｈ、７Ｈ、８Ｈ、９Ｈとなる。鉛筆硬度は、一般に、傷跡を生じなかった最も硬い鉛筆の硬度をいい、実施例１〜６においては、最低でもＦの鉛筆を用いた場合には傷跡が生じないことを意味する。例えば、特開２０１６−２７０６９号公報に記載の難燃材料から得られる膜については「得られる膜がやわらかい」とあり（例えば、特開２０１６−２７０６９号公報の段落００１４）、特開２０１６−２７０６９号公報に記載の鉛筆硬度試験では、Ｂの鉛筆を用いて「表面に剥がれ無し」である５点の評価を出している実施例は存在しない。すなわち、Ｂの鉛筆では、かならずひっかき傷の傷跡が生じていることになる。そうすると、特開２０１６−２７０６９号公報に記載の難燃材料から得られる膜は、Ｂよりもさらに硬いＦの鉛筆を用いてひっかき試験を行うと、必ず傷跡が生じることになり、本発明で発現できる鉛筆硬度（表面のＪＩＳ  Ｋ  ５６００−５−４：１９９９において規定される鉛筆硬度がＦ以上の硬さであること）は発現できていない。
【００９６】
（力学物性試験）
実施例１、２、４、５、比較例１、２、４について、難燃性シリコーン系樹脂シート、粘着剤層付難燃性シリコーン系樹脂シート、基材層付難燃性シリコーン系樹脂シートを、幅１ｃｍ×長さ１３ｃｍに切断した後、引張試験機として「オートグラフＡＳＧ−５０Ｄ型」（島津製作所製）を用い、引張速度２００ｍｍ／ｍｉｎ、チャック間距離５０ｍｍ、室温（２３℃）で引張試験を行い、シートが破断した時の応力を求めて破断強度とし、シートが破断した時の歪み（伸び率）を求めて破断伸度とした。
【００９７】
（Ｒ曲げ試験）
実施例１、２、４、５、比較例１、２、４について、難燃性シリコーン系樹脂シート、粘着剤層付難燃性シリコーン系樹脂シート、基材層付難燃性シリコーン系樹脂シートの５Ｒ曲げを行った際の曲げ加工部の状態を目視確認にて以下の評価基準により評価した。
○：シートに亀裂なし
△：シートに亀裂ないが白化
×：シートに亀裂または破断あり
【００９８】
【表１】
2020050865.tif 000003
【００９９】
【表２】
2020050865.tif 000004
【産業上の利用可能性】
【０１００】
本発明の難燃性シリコーン樹脂シート、粘着剤層付難燃性シリコーン樹脂シート、基材層付難燃性シリコーン樹脂シートは、高い難燃性を示し、且つ、表面に傷が付きにくく、曲げた場合にも亀裂が入りにくいので、鉄道車両、航空機、自動車、船舶、エレベーター、エスカレーターなどの輸送機の内装部材（輸送機用内装部材）、建築材料部材、ディスプレイ部材、家電部材、電子回路部材として利用できる。また、照明カバー、とりわけ、輸送機用内装部材としての照明カバーとして好適に利用できる。
【符号の説明】
【０１０１】
１００      難燃性シリコーン樹脂シート
２００      粘着剤層
３００      基材層
１０００    粘着剤層付難燃性シリコーン樹脂シート
２０００    基材層付難燃性シリコーン樹脂シート
１１        供試体
１２        アルコール容器（燃料容器）
１３        容器受台
１４        排気フード
１５        コーン型ヒータ
１６        供試材
１７        供試材ホルダー
【図１】
2020050865.tif 000005
【図２】
2020050865.tif 000006
【図３】
2020050865.tif 000007
【図４】
2020050865.tif 000008
【図５】
2020050865.tif 000009